СОСТАВ НА ОСНОВЕ ПОЛИПРОПИЛЕНА С ЭЛАСТОМЕРАМИ НА ОСНОВЕ СТИРОЛА

1. Полимерная композиция, в состав которой входит
(a) гетерофазный сополимер пропилена (А), в состав которого входит
(а-1) полипропиленовая матрица (А-1) и
4
20
(а-2) эластомерный сополимер пропилена (А-2), включающий, по крайней мере, один сомономер, отобранный из группы, в состав которой входит этилен и альфа-олефин ряда C-С, и
(b) эластомер(ы) на основе стирола В),
где
(i) массовое содержание стирола в каждом эластомере на основе стирола (В) равно или меньше 15%, и
(ii) суммарное массовое содержание эластомера(ов) на основе стирола (В) от общего количества полимеров в полимерной композиции находится в диапазоне от 16,0 до 46,0%.
2. Полимерная композиция по п.1, отличающаяся тем, что в качестве эластомера(ов) на основе стирола (В) используется (а) стирол-этилен-бутилен-стирол (СЭБС) блок-сополимер(ы) (В-1) и/или (а) гидрогенизируемый стирол-винил-изопрен (СВИ) блок-эластомер(ы) (В-2).
3. Полимерная композиция по п.1 или 2, отличающаяся тем, что в качестве эластомера(ов) на основе стирола (В) в состав полимера входит(ят) только (а) стирол-этилен-бутилен-стирол (СЭБС) блок-сополимер(ы) (В-1) и/или (а) гидрогенизируемый стирол-винил-изопрен (СВИ) блок-эластомер(ы) (В-2).
2
2
2
2
4. Полимерная композиция по п.1 или 2, отличающаяся тем, что отношение скорости потока MFR (230°С) гетерофазного сополимера пропилена (А) к скорости потока MFR (230°С) эластомера на основе стирола (В) (MFR (230°С) (А) / MFR (230°С)(В))≤1,0.
5. Полимерная композиция по п.1 или 2, отличающаяся тем, что в состав гетерофазного сополимера пропилена (А) входит растворимая в холодном ксилоле фракция, массовая доля которой составляет от 8 до 30%.
6. Полимерная композиция по п.1 или 2, отличающаяся тем, что в растворимой в холодном ксилоле фракции гетерофазного сополимера пропилена (А) массовое содержание производных от пропилена молекул составляет, по крайней мере, 52%.
7. Полимерная композиция по п.1 или 2, отличающаяся тем, что характеристическая вязкость растворимой в холодном ксилоле фракции гетерофазного сополимера пропилена (А) равна или меньше 4,0 дл/г.
sol
insol
8. Полимерная композиция по п.1 или 2, отличающаяся тем, что отношение характеристической вязкости растворимой в холодном ксилоле фракции гетерофазного сополимера пропилена (А) к характеристической вязкости нерастворимого в холодном ксилоле фракции гетерофазного сополимера пропилена (А) (IV XCS/IV XCS)≤1,0.
9. Полимерная композиция по п.1 или 2, отличающаяся тем, что полипропиленовая матрица (А-1) является, по крайней мере, бимодальной по содержанию сомономера.
4
20
10. Полимерная композиция по п.1 или 2, отличающаяся тем, что в качестве полипропиленовой матрицы (А-1) используется сополимер пропилена (А-1'), включающий, по крайней мере, один сомономер, отобранный из группы, в состав которой входит этилена и альфа-олефин ряда С-С.
11. Полимерная композиция по п.1 или 2, отличающаяся тем, что массовое содержание сомономера в сополимере пропилена (А-1') не должно превышать 5,0%.
12. Полимерная композиция по п.1 или 2, отличающаяся тем, что пропиленовая матрица (А-1) включает
(i) от 40 до 60% первой фракции, являющейся полимером пропилена, а в соответствии с предпочтительным примером осуществления настоящего изобретения гомополимером пропилена, и
(ii) от 60 до 40% второй фракции, являющейся статистическим сополимером пропилена,
при этом содержание сомономера в первой фракции и во второй фракции отличается, по крайней мере, на 2,0%.
13. Полимерная композиция по п.1 или 2, отличающаяся тем, что в качестве полипропиленовой матрицы (А-1) используется гомополимер пропилена (А-1”).
2
14. Полимерная композиция по п.1 или 2, отличающаяся тем, что скорость течения расплава MFR (230°С) гетерофазного сополимера пропилена (А) меньше 4,0 г/10 мин.
2
15. Полимерная композиция по п.1 или 2, отличающаяся тем, что скорость течения расплава MFR (230°С) эластомера на основе стирола (В) меньше 6,0 г/10 мин.
3
16. Полимерная композиция по п.1 или 2, отличающаяся тем, что плотность эластомера(ов) на основе стирола (В) меньше 0,900 г/м.
17. Пленка, в состав которой входит полимерная композиция по любому из предыдущих пунктов.
18. Контейнер, включающий пленку по п.17 и/или полимерную композицию по любому из пп.1-16.
19. Контейнер по п.18, отличающийся тем, что контейнер или пленка подвергаются стерилизационной обработке.
20. Технологический процесс для получения полимерной композиции согласно одному из пп.1-16, включающий следующие этапы:
- приготовление полипропиленовой матрицы (А-1), составляющей данную матрицу,
- приготовление эластомерного сополимера пропилена (А-2) и диспергирование эластомерного сополимера (А-2) в матрице сополимера пропилена (А-1) для получения гетерофазного сополимера пропилена (А) и затем
- смешивание упомянутого гетерофазного сополимера пропилена (А) с эластомером(ами) на основе стирола (В), в соответствии с предпочтительным примером осуществления настоящего изобретения со стирол-этилен-бутилен-стирол (СЭБС) блок-сополимером (В-1), и/или с гидрогенизируемым стирол-винил-изопрен (СВИ) блок-эластомером (В-2).
21. Технологический процесс по п.20, отличающийся тем, что эластомерный сополимер (А-2) получают в присутствии полипропиленовой матрицы (А-1), составляющей данную матрицу, и он диспергируется в матрице «на месте».
22. Использование полимерной композиции по одному из пп.1-16 для приготовления стерилизуемых или стерилизованных пленок и/или контейнеров.